제조 예 3 에 의해 제조 된 15 ㎛ 두께 의 양극 용 비금속 집 전체 위 에 양극 활물질 슬러리 를 60 ㎛ 의 두께 로 코팅 하 고 , 제 조예 8 에 의해 제조 된 15 ㎛ 두께 의 음극 용 비금속 집 전체 의 비금속 전도 층 표면 위 에 음극 활물질 슬러리 를 60 ㎛ 두께 로 코팅 하 여 전극 필름 들 을 제조 하 였 다 . 이 때 , 양극 활물질 슬러리 로서 리튬 - 망간 - 니켈 산화물 분말 80 중량 %, 슈퍼 - P 12 중량 %, 및 폴리 비닐리덴 플 루오 라이드 8 중량 % 를 혼합 하 여 제조 한 것 을 사용 하 였 다 . 그리고 , 음극 활물질 슬러리 로서 MCMB 카본 분말 85 중량 , 슈퍼 - P 8 중량 %, 및 폴리 비닐리덴 플 루오 라이드 7 중량 % 를 혼합 하 여 제조 한 것 을 사용 하 였 다 . 양극 의 평면 크기 는 2 cm × 2 cm 의 면적 으로 재단 하 였 다 . 이 때 , 양극 의 면적 을 기준 으로 음극 및 전해질 필름 의 크기 를 정하 였 다 . 제조 된 전극 필름 사이 에 비닐리덴 플 루오 라이드 와 헥사 플 루 오로 프로필렌 의 공중 합체 를 기초 로 하 고 에틸렌 카보 네이트 와 디 메틸 카보 네 이드 혼합 유기 용매 내 에 1 몰 의 리 튬헥사플루오로포스페이트가 녹 아 있 는 전해액 을 150 중량 % 첨가 한 두께 25 ㎛ 의 가소 화 된 고분자 전해질 필름 을 삽입 하 여 라미 네이션 후 파우 치 에 넣 어 리튬 이 차 전지 를 제조 하 였 다 .